(57)【要約】【課題】本発明の課題は、成形加工性に優れ、高価な材料や添加剤を使用せず、表面が平滑であり、耐摩耗性に優れ、軽量で、環境に対する汚染の少ない高光沢成形品を提供することである。【解決手段】本発明は、下記要件（ｉ）〜（ｉｖ）を満たすプロピレン系重合体（Ｉ）を含む樹脂組成物（Ａ）を成形してなる成形体に係る。（ｉ）ＭＦＲが０．０１〜２００ｇ／１０分の範囲にある、（ii）密度勾配管法で測定した密度が８６０〜９２０ｋｇ／ｍ3の範囲にある、（iii）溶融張力が１７０℃〜２３０℃のいずれかの温度において１０〜８０ｍＮの範囲にある、（iv）プロピレンから導かれる構成単位を６０質量％以上含有し、実質的にシンジオタクティック構造を有する。【選択図】なし【特許請求の範囲】
【請求項１】
下記要件（ｉ）〜（ｉｖ）を満たすプロピレン系重合体（Ｉ）を含む樹脂組成物（Ａ）を成形してなる成形体。
（ｉ）ＭＦＲが０．０１〜２００ｇ／１０分の範囲にある、
（ii）密度勾配管法で測定した密度が８６０〜９２０ｋｇ／ｍ3の範囲にある、
（iii）溶融張力が１７０℃〜２３０℃のいずれかの温度において１０〜８０ｍＮの範囲にある、
（iv）プロピレンから導かれる構成単位を６０質量％以上含有し、実質的にシンジオタクティック構造を有する。
【請求項２】
前記樹脂組成物（Ａ）が、前記プロピレン系重合体（Ｉ）を５〜５０重量％、オレフィン系重合体（ＩＩ）（ただし、プロピレン系重合体（Ｉ）を除く。）を５０〜９５質量％含む樹脂組成物である請求項１に記載の成形体。
【請求項３】
前記オレフィン系重合体（ＩＩ）が、アイソタクティックプロピレン系重合体である、請求項２に記載の成形体。
【請求項４】
成形体が、射出成形、ブロー成形、押出成形のいずれかにより成形されることを特徴とする、請求項１〜３のいずれか１項に記載の成形体。
【請求項５】
成形体が、前記樹脂組成物（Ａ）を最外層に有する成形体である請求項１〜４のいずれか１項に記載の成形体。
【発明の詳細な説明】
【技術分野】
【０００１】
本発明は、特定のポリオレフィンを含むことにより、得られる成形体の表面光沢度が高く、且つ耐摩耗性・耐傷つき性、耐薬品性、繰り返しの折り曲げに対しても損傷が小さい成形体に関する。
【背景技術】
【０００２】
ポリオレフィンは、その優れた成形加工性より射出成形、押出成形、ブロー成形、インフレーション成形、プレス成形など様々な成形方法を用いることができるため、その成形品は様々な用途に使用されている。例えば、ポリエチレンやポリプロピレンは低コストで大量の成形品を短時間で生産できる利点がある。
【０００３】
しかしながら、ポリエチレンやポリプロピレンを単一で成形して得られる成形品は、用途によっては、透明性や表面光沢が不十分な場合があることから、更に付加価値を上げた成形品が求められている。
【０００４】
かかる要望に応えるために、例えば、ポリオレフィンの優れた特性を失わずに優れた塗装密着性を得ることができ、かつ薄い塗膜で優れた表面光沢を得る方法として、官能基が分子内結合した官能化ポリオレフィンとポリオレフィン系樹脂を射出成形することが提案されている（特許文献１：特開平０６−１５５５０３号公報）。また、多層プラスチック容器の最外層の透明ポリエステル系樹脂層に無機粒子を含有させて特定の性能を有する最外層としてポリオレフィン樹脂層等との多層することで光沢度を改善することが提案されている（特許文献２：再表２０１０／０６１９１０号公報）。
【０００５】
しかしながら、これら従来の技術は、高価な材料や添加剤を必要としたり、複雑な仕様の金型や追加の処理工程を必要とするなど、成形品のコストアップの原因となるため、更なる改善が求められている。
【先行技術文献】
【特許文献】
【０００６】
【特許文献１】特開平０６−１５５５０３号公報
【特許文献２】再表２０１０／０６１９１０号公報
【発明の概要】
【発明が解決しようとする課題】
【０００７】
本発明の課題は、上記問題点を解決するものであり、成形加工性に優れ、高価な材料や添加剤を使用せず、表面が平滑であり、耐摩耗性に優れ、軽量で、環境に対する汚染の少ない高光沢成形品を提供することを目的とする。
【課題を解決するための手段】
【０００８】
本発明者は上記目的を達成するため、鋭意検討の結果、特定の物性を有するプロピレン系重合体を含む樹脂組成物を用いると、高光沢成形品として上記課題を改善させることを見出した。すなわち、本発明の概要は以下の通りである。
〔１〕下記要件（ｉ）〜（ｉｖ）を満たすプロピレン系重合体（Ｉ）を含む樹脂組成物（Ａ）を成形してなる成形体。
（ｉ）ＭＦＲが０．０１〜２００ｇ／１０分の範囲にある、
（ii）密度勾配管法で測定した密度が８６０〜９２０ｋｇ／ｍ3の範囲にある、
（iii）溶融張力が１７０℃〜２３０℃のいずれかの温度において１０〜８０ｍＮの範囲にある、
（iv）プロピレンから導かれる構成単位を６０質量％以上含有し、実質的にシンジオタクティック構造を有する。
〔２〕前記樹脂組成物（Ａ）が、前記プロピレン系重合体（Ｉ）を５〜５０重量％、オレフィン系重合体（ＩＩ）（ただし、プロピレン系重合体（Ｉ）を除く。）を５０〜９５質量％含む樹脂組成物である、〔１〕に記載の成形体。
〔３〕前記オレフィン系重合体（ＩＩ）が、アイソタクティックプロピレン系重合体である、〔２〕に記載の成形体。
〔４〕成形体が、射出成形、ブロー成形、押出成形のいずれかにより成形されることを特徴とする、〔１〕〜〔３〕のいずれかに記載の成形体。
〔５〕成形体が、前記樹脂組成物（Ａ）を最外層に有する成形体である〔１〕〜〔４〕のいずれかに記載の成形体。
【発明の効果】
【０００９】
本発明の樹脂組成物を成形して得られる成形体は、従来光沢をもたせるために使用していた添加剤等を配合せずとも高光沢性を有し、外観や塗装密着性に優れている。また、ポリオレフィン系樹脂のもつリサイクル性や、軽量性、環境に対する低汚染性を保持しながら、従来のポリオレフィン系樹脂では難しかった耐傷付性に優れる成形体を提供することができる。
【発明を実施するための形態】
【００１０】
次に、好ましい実施の形態を挙げて本発明をさらに詳しく説明する。
【００１１】
〈プロピレン系重合体（Ｉ）〉
本発明の成形体を構成する樹脂組成物（Ａ）を形成する成分の一つであるプロピレン系重合体（Ｉ）は、下記要件（ｉ）〜（iv）を満たす重合体である。
【００１２】
（ｉ）ＭＦＲ（ＪＩＳ  Ｋ６７２１、２３０℃、２．１６ｋｇ荷重）が、０．０１〜２００ｇ／１０分、好ましくは０．０５〜１５０ｇ／１０分、さらに好ましくは０．０５〜１００ｇ／１０分の範囲である。ＭＦＲが上記範囲にあることにより、成形加工時における溶融性、金型離型性及び離ロール性に優れ、成形性に優れた樹脂組成物（Ａ）が得られる。
【００１３】
（ii）密度勾配管法で測定した密度が、８６０〜９５０ｋｇ／ｍ3、好ましくは８６０〜９２０ｋｇ／ｍ3、さらに好ましくは８６０〜８９０ｋｇ／ｍ3の範囲である。上記範囲にあることにより良好な流動性を示し、他の成分と配合し易く、またプロピレン系重合体（Ｉ）を含む樹脂組成物（Ａ）は成形加工時の金型離型性および離ロール性に優れる。
【００１４】
（iii）キャピラリーレオメーターで測定した溶融張力が、１７０〜２３０℃の温度範囲において、１０〜８０ｍＮの範囲である。溶融張力が、上記範囲にあることにより、成形時において良好な流動性を示し、他の成分と配合し易く、また機械的強度に優れた成形体が得られる。
【００１５】
特にこれらの物性をすべて満たすプロピレン系重合体（Ｉ）を含む樹脂組成物（Ａ）は、一般に溶融張力が小さいと成形しづらいブロー成形やカレンダー成形等も可能となり、経済性の点で特に好ましい。
【００１６】
（iv）プロピレンから導かれる構成単位を６０質量％以上、好ましくは６０〜９５質量％の範囲、より好ましくは６０〜９０質量％の範囲で有し、実質的にシンジオタクティック構造を有する。
【００１７】
本発明に係るプロピレン系重合体（Ｉ）が、実質的にシンジオタクティック構造を有することによる上記効果の理由については、同一分子量において絡み合い点間分子量（Ｍｅ）が小さく、分子の絡み合いが多くなるため、溶融張力が大きくなり液だれを起こさず、プロピレン系重合体（Ｉ）を含む樹脂組成物（Ａ）を用いて成形体を製造する際に、成形時に金型やロールへの適度な密着性が生じる。また、一般的なアイソタクティックポリプロピレン系重合体と比較し結晶化速度が遅いため、金型やロールでの冷却がゆっくりとなり、密着性が向上する。そして、その結果として、成形品の表面は高光沢性、耐摩耗性、耐傷付性や柔軟性などが発現すると推察される。
【００１８】
本発明に係るプロピレン系重合体（Ｉ）が、実質的にシンジオタクティック構造を有するとは、13Ｃ−ＮＭＲスペクトルにおける１９．５〜２０．３ｐｐｍに相当するピーク面積が、相対的に０．５以上であることをいう。シンジオタクティシティーが上記範囲にあると、成形できる程度に結晶化速度が遅く、加工性に優れる。
【００１９】
本発明に係るプロピレン系重合体（Ｉ）は、プロピレンから導かれる構成単位が、実質的にシンジオタクティック構造を含有することにより、汎用ポリオレフィン系樹脂であるポリエチレン、ブロックポリプロピレン、アイソタクティックポリプロピレンよりも耐摩耗性、耐傷付性の点において特に優れる。
【００２０】
本発明に係るプロピレン系重合体（Ｉ）において、プロピレンと共重合される単量体はα−オレフィンであり、通常、炭素原子数が２〜２０、具体的には、エチレン、１−ブテン、１−ペンテン、１−ヘキセン、４−メチル−１−ペンテン、１−オクテン、１−デセン、１−ドデセン、１−テトラデセン、１−ヘキサデセン、１−オクタデセン、１−エイコセンなどであり、エチレンまたは炭素原子数が４〜１０のα−オレフィンが好ましい。
【００２１】
本発明に係るプロピレン系重合体（Ｉ）は、種々公知の製造方法で製造し得る。
【００２２】
また、本発明に係るプロピレン系重合体（Ｉ）は、例えばノティオTM−ＳＮ−０２８５（三井化学（株）製）として、市場で入手できる。
【００２３】
〈オレフィン系重合体（ＩＩ）〉
本発明の成形体を構成する樹脂組成物（Ａ）を形成する他の成分の一つであるオレフィン系重合体（ＩＩ）は、エチレンおよび炭素原子数３〜２０のα−オレフィンから選ばれる１種以上のオレフィンを重合して得られるα‐オレフィンの単独重合体、あるいは二種以上のα‐オレフィンの共重合体であり、通常、結晶性の重合体であれば制限なく使用できる。具体的には例えば、プロピレン単独重合体、プロピレン・エチレン共重合体、プロピレン・１−ブテン共重合体、プロピレン・エチレン・１−ブテン共重合体などのプロピレン・α−オレフィンランダム共重合体、プロピレン単独重合体を含むブロック共重合体等のアイソタクティック構造を有するプロピレン系重合体；１−ブテン単独重合体、１−ブテン・エチレン共重合体、１−ブテン・プロピレン共重合体等のブテン系重合体；４−メチル−１−ペンテン単独重合体、４−メチル−１−ペンテン・プロピレン共重合体、４−メチル−１−ペンテン・１−ブテン共重合体、４−メチル−１−ペンテン・プロピレン・１−ブテン共重合体等の４−メチル−１−ペンテン系重合体；エチレン単独重合体、エチレン・α−オレフィン共重合体、エチレン・酢酸ビニル共重合体、エチレン・メタクリル酸共重合体、エチレン・メタクリル酸メチル共重合体等のエチレン系重合体；等を挙げることができる。
【００２４】
これらオレフィン重合体（ＩＩ）の中でも、耐熱性の観点からアイソタクティックプロピレン単独重合体、アイソタクティックプロピレン単独重合体を含むブロック共重合体及びアイソタクティックプロピレン・α−オレフィンランダム共重合体などのアイソタクティックプロピレン系重合体が好ましく利用され得る。これら重合体は１種を単独でまたは２種以上を混合して用いることができる。
【００２５】
本発明に係るアイソタクティックプロピレン系重合体は、13Ｃ-ＮＭＲ法により測定したアイソタクティックペンタッド分率が０．９以上、好ましくは０．９５以上のプロピレン重合体である。アイソタクティックペンタッド分率（ｍｍｍｍ）は、13Ｃ-ＮＭＲ法を使用して測定される分子鎖中のペンタッド単位でのアイソタクティック連鎖の存在割合を示しており、プロピレンモノマー単位が５個連続してメソ結合した連鎖の中心にあるプロピレンモノマー単位の分率である。具体的には、13Ｃ−ＮＭＲスペクトルで観測されるメチル炭素領域の全吸収ピーク中に占めるｍｍｍｍピークの分率として算出される値である。アイソタクティックペンタッド分率（ｍｍｍｍ）は、特開２００３-１４７１３５号公報に記載されている方法で測定、計算される。
【００２６】
本発明に係るアイソタクティックプロピレン系重合体としては、プロピレンから導かれる構成単位とプロピレン以外の単量体から導かれる構成単位との合計を１００モル％とした場合に、プロピレンから導かれる構成単位は９０モル％を超える量でかつ１００モル％以下、好ましくは９１モル％以上１００モル％以下の量含み、プロピレン以外の単量体から導かれる構成単位を０モル％以上１０モル％未満、好ましくは０モル％以上９モル％以下の量含む例を挙げることができる。プロピレン以外の単量体は、全量が炭素数２〜２０のα−オレフィン（但しプロピレンを除く）であることが好ましい。
【００２７】
具体的にはプロピレン単独重合体またはプロピレンとプロピレン以外の炭素原子数が２〜２０のα−オレフィンとの共重合体を挙げることができる。ここでアイソタクティックポリプロピレン中の、プロピレンから導かれる構成単位とプロピレン以外の単量体から導かれる構成単位との合計を１００モル％とした場合に、プロピレンから導かれる構成単位は９０モル％を超える量でかつ１００モル％以下、好ましくは９１モル％以上１００モル％以下の量存在している。
【００２８】
ここで、プロピレン以外の炭素原子数が２〜２０のα−オレフィンとしては、エチレン、１−ブテン、１−ペンテン、１−ヘキセン、４−メチル−１−ペンテン、１−オクテン、１−デセン、１−ドデセン、１−テトラデセン、１−ヘキサデセン、１−オクタデセン、１−エイコセンなどが挙げられ、エチレンまたは炭素原子数が４〜１０のα−オレフィンが好ましい。これらのα−オレフィンは、プロピレンとランダム共重合体を形成してもよく、ブロック共重合体を形成してもよい。これらのα−オレフィンから導かれる構成単位は、ポリプロピレン中に１０モル％未満、好ましくは９モル％以下の割合で含んでいてもよい。
【００２９】
本発明に係るオレフィン系重合体（ＩＩ）は種々公知の製造方法で製造し得る。
【００３０】
また、本発明に係るオレフィン系重合体（ＩＩ）は、例えば、プライムポリプロ（（株）プライムポリマー製）、ノバテック（日本ポリプロ（株）製）、ウィンテック（日本ポリプロ（株）製）、ミラソン（（株）プライムポリマー製）、サンテック（旭化成ケミカルズ（株）製）、住友ノーブレン（住友化学（株）製）、エボリュー（（株）プライムポリマー製）、ハイゼックス（（株）プライムポリマー製）、などの商品名で製造・販売されており、市場で入手できる。
【００３１】
〈樹脂組成物（Ａ）〉
本発明の成形体を構成する樹脂組成物（Ａ）は、前記プロピレン系重合体（Ｉ）を必須の構成成分として含む樹脂組成物（Ａ）である。
【００３２】
本発明の樹脂組成物（Ａ）は、好ましくは前記プロピレン系重合体（Ｉ）を５〜５０質量％、前記オレフィン系重合体（ＩＩ）（ただし、プロピレン系重合体（Ｉ）を除く。）を５０〜９５質量％〔（Ｉ）と（ＩＩ）の合計で１００質量％とする。〕を必須の構成成分として含む。
【００３３】
プロピレン系重合体（Ｉ）の含有量が上記範囲の樹脂組成物（Ａ）を成形してなる成形体は、成形体表面が平滑になり、高光沢になる。
【００３４】
また、前記プロピレン系重合体（Ｉ）を含む樹脂組成物（Ａ）を最外層に配して射出成形、ブロー成形、押出成形、カレンダー成形等により成形体を製造すると、得られる成形品の凹凸が小さくなるため、光沢度の指標であるグロスが高くなる。その理由としては、樹脂組成物（Ａ）が、結晶化速度が遅いプロピレン系重合体（Ｉ）を含むことで金型への密着性が増し、ゆっくりと結晶化する成形されるためと推察される。
【００３５】
本発明に係る樹脂組成物（Ａ）は、好ましくはプロピレン系重合体（Ｉ）が１０〜４５質量％、オレフィン系重合体（ＩＩ）が５５〜９０質量％、より好ましくはプロピレン系重合体（Ｉ）が１０〜３５質量％、オレフィン系重合体（ＩＩ）が６５〜９０質量％、特に好ましくはプロピレン系重合体（Ｉ）が１０〜３０質量％、オレフィン系重合体（ＩＩ）が７０〜９０質量％〔（Ｉ）と（ＩＩ）の合計で１００質量％とする。〕である。
【００３６】
本発明に係る樹脂組成物（Ａ）は、本発明の効果を損なわない範囲で、他の樹脂、例えば、オレフィン系エラストマーを添加しても良い。このような樹脂の市販品としては、例えば、ミラストマー（三井化学（株）製）、タフマー（三井化学（株）製）、ビスタマックスTM（ＥｘｘｏｎＭｏｂｉｌ  Ｃｈｅｍｉｃａｌ  Ｃｏｍｐａｎｙ製）、バーシファイTM（Ｔｈｅ  Ｄｏｗ  Ｃｈｅｍｉｃａｌ  Ｃｏｍｐａｎｙ製）、サントプレンTM（ＥｘｘｏｎＭｏｂｉｌ  Ｃｈｅｍｉｃａｌ  Ｃｏｍｐａｎｙ製）、ウェルネックス（日本ポリプロ（株）製）、インフューズTM（Ｔｈｅ  Ｄｏｗ  Ｃｈｅｍｉｃａｌ  Ｃｏｍｐａｎｙ製）、出光エルモーデュ（出光興産（株）製）、タフセレン（住友化学（株））などの商品名で製造・販売されている種々のポリオレフィン系樹脂が挙げられる。
【００３７】
また、本発明に係る樹脂組成物（Ａ）は、水添スチレン系ブロック共重合体、水添スチレン系ランダム共重合体などのゴム成分を添加してもよい。このような水添スチレン系ブロック共重合体の市販品としては、例えば、クレイトンＧ（シェル化学（株）製）、ハイブラー（（株）クラレ製）、タフテック（旭化成工業（株）製）、セプトンR（（株）クラレ製）などが挙げられる。
【００３８】
本発明に係る樹脂組成物（Ａ）には、必要に応じて、更に無機充填剤、造核剤、酸化防止剤、難燃材剤、帯電防止剤、顔料、染料、発錆防止剤などの添加物を添加することができる。
【００３９】
例えば、滑剤の例としては、ステアリル酸ホスフェイト系、ステアリン酸アミド、オレイン酸アミド、エルカ酸アマイド、エチレンビスステアリン酸アミド、シリコーンオイル、シリカ等が挙げられる。また、結晶核剤の例としては、リン酸エステル金属塩、安息香酸金属塩、ピメリン酸金属塩、ロジン金属塩、ベンジリデンソルビトール、キナクリドン、シアニンブルー、タルクなどが挙げられる。これらの市販品としては、アデカスタブＮＡシリーズ（（株）ＡＤＥＫＡ製）、ゲルオールシリーズ（新日本理化（株）製）、リカファストシリーズ（新日本理化（株）製）、イルガクリア（ＢＡＳＦ社製）、ミラッドシリーズ（ミリケンジャパン社製）、ハイパフォームシリーズ（ミリケンジャパン社製）等が挙げられる。
【００４０】
本発明に係る樹脂組成物（Ａ）は、プロピレン系重合体（Ｉ）を必須成分として、オレフィン系重合体（ＩＩ）、更に上記の樹脂および／またはゴム成分を含むことができるが、成形体全体に含まれるプロピレン系重合体（Ｉ）とオレフィン系重合体（ＩＩ）の総量は、８０質量％以上が好ましい。成形体におけるプロピレン系重合体（Ｉ）とオレフィン系重合体（ＩＩ）の総量が上記範囲にあると、樹脂組成物（Ａ）から得られる成形体は、偏肉がなく、成形加工性に優れた成形体を得ることができる。
【００４１】
〈成形体〉
本発明の成形体は、上記プロピレン系重合体（Ｉ）を含む樹脂組成物（Ａ）を成形したものである。本発明の成形体は、上記プロピレン系重合体（Ｉ）を含む樹脂組成物（Ａ）からなるので、成形体表面が平滑で、高光沢である。
【００４２】
本発明の成形体の製造方法としては、種々公知の製造方法（成形方法）を採用し得る。具体的には、例えば、（共）押出成形、射出成形、インフレーション成形、ブロー成形、押出ブロー成形、射出ブロー成形、プレス成形、スタンピング成形、真空成形、カレンダー成形、フィラメント成形、発泡成形などの公知の熱成形方法を採り得、中でも、各種ブロー成形、インフレーション成形、射出成形、押出成形が特に好ましい。
【００４３】
一般的な公知のブロー成形方法の例示としては、溶融した樹脂組成物（Ａ）からパリソンを成形し、そのパリソンを金型で挟んだ後、パリソン内部に加圧気体をブローして容器を成形するダイレクトブロー成形法や、一旦、射出成形でプリフォームを成形し、そのプリフォームをブロー成形する射出ブロー成形法等がある。
【００４４】
さらに、射出ブロー成形法には射出成形機とブロー成形機が一体化した１ステージであるホットパリソン法、射出成形したプリフォームを完全に冷却した後、さらに再加熱してブロー成形を行なうコールドパリソン法がある。
【００４５】
具体的には樹脂組成物（Ａ）を溶融して、金型内にこの樹脂組成物（Ａ）を射出成形することによりプリフォームを成形する。続いて、このプリフォームを溶融状態あるいは軟化状態で、または冷却固化した状態で赤外線ヒーター等を用いて所定の温度まで再加熱して、加熱後に特定の金型内で気体を圧入して２軸延伸して所望の形態に成形する。
【００４６】
本発明に係る樹脂組成物（Ａ）の溶融、射出温度、延伸倍率等は、公知の成形条件を用いることができる。
【００４７】
また、本発明の成形体は、本発明に係る樹脂組成物（Ａ）および変性体を適宜組み合せても製造できる。更に、成形体の構成は単層でもよいし、複数層でもよいが、本発明に係る樹脂組成物（Ａ）からなる層が、成形品の最外層であることが好ましい。本発明に係る樹脂組成物（Ａ）からなる層が、成形品の最外層であると、得られる成形品の高光沢化に特に効果がある。
【００４８】
ブロー成形方法により得られる成形体は以下の用途で好適に用いられるが、下記に限定されるわけではない。
【００４９】
中空容器；食品容器、調味料容器、レトルト容器、冷凍保存容器、電子レンジ耐熱容器、医療用容器、トナー容器、粉末容器、ガソリンタンク用容器、灯油用容器、フラスコなど実験器具、
ボトル；化粧品ボトル、整髪剤、飲料水用ボトル、炭酸飲料ボトル、アルコール類用、ボトル、洗剤用ボトル、柔軟剤用ボトル、漂白剤用ボトル、シャンプー用ボトル、リンス用ボトル、薬剤ボトル、接着剤用ボトル、農薬用ボトル、医療用ボトル、輸液ボトル、哺乳瓶、医療バック、輸液バック、血液保存バック、
カップ；食品用カップ、包装用カップ、等が挙げられる。
【００５０】
一般的な射出成形方法の例示としては、本発明に係る樹脂組成物（Ａ）を直接、または公知の方法にて混合を行った後、射出成形機のホッパーに投入して直接成形する。射出成形を行う方法としては、例えば、一般的な射出成形法の他に、射出発泡成形法、超臨界射出発泡成形法、超高速射出成形法、射出圧縮成形法、ガスアシスト射出成形法、サンドイッチ成形法、サンドイッチ発泡成形法、インサート・アウトサート成形法が挙げられる。また、射出成形体を製造する際には、必要に応じて着色のためにカラーマスターバッチを適宜添加し成形する事もできる。また成形温度や方法によっては、熱履歴によって本発明に係る樹脂組成物（Ａ）が危惧される場合があるが、その際は熱安定剤や加工安定剤のマスターバッチを適宜添加することもできる。
【００５１】
更に、本発明の成形体の構成は単層でもよいし、複数層でもよいが、本発明に係る樹脂組成物（Ａ）からなる層が、成形品の最外層であることが好ましい。本発明に係る樹脂組成物（Ａ）からなる層が、成形品の最外層であると、得られる成形品の高光沢化に特に効果がある。
【００５２】
また、射出成形で多層の成形体を得る方法の例としては、一組の射出シリンダーをもつ射出成形機を用いるインサート成形法が挙げられる。この方法ではまず、射出成形によって、予め１〜５ｍｍの肉厚からなる本発明に係る樹脂組成物（Ａ）層を成形し、成形体を一旦キャビティーから取り出す。次いでこの肉厚に対し、さらに＋０．１〜２ｍｍの肉厚をもつキャビティー内のコア側に本発明に係る樹脂組成物（Ａ）層の成形体をセットし、別種の本発明に係る樹脂組成物（Ａ）を射出することにより、それぞれの層が一体化した二層の成形体が得られる。また、二本の射出シリンダーをもつ射出成形機を用いる二色成形による成形も可能である。この方法ではまず、射出成形により１〜５ｍｍの肉厚からなる本発明に係る樹脂組成物（Ａ）層を成形する。次いで、成形体を同一コアに残した状態で金型を回転させ、０．１〜２ｍｍの肉厚をもつキャビティーへ入れ、別種の本発明に係る樹脂組成物（Ａ）を射出することによって得ることができる。なお、多層成形体は、いずれの層も本発明に係る樹脂組成物（Ａ）からなる層であってもよいし、また、何れかの層が本発明に係る樹脂組成物（Ａ）からなる層を有する限り、他の層は本発明に係る樹脂組成物（Ａ）以外の樹脂からなる層であってもよい。
【００５３】
射出成形方法により得られる成形体の用途としては、例えば、容器、容器のキャップ、文具、玩具、日用雑貨、家具用材料、自動車用材料、家電用材料、医療用材料、建築材料等が挙げられ、押出成形体の用途としては、例えば、容器、包装材料、文具、玩具、日用雑貨、家具用材料、農業用フィルム、自動車用材料、医療用材料、建築材料等が挙げられるが、これらに限定されるものではない。
【００５４】
一般的な押出成形の例としては、従来公知の押出装置および成形条件を採用することができるが、たとえば単軸スクリュー押出機、混練押出機、ラム押出機、ギヤ押出機などを用いて、溶融した本発明に係る樹脂組成物（Ａ）をＴ−ダイなどのダイスなどから押出すことにより成形できる。押出成形品の構成は単層でもよいし、複数層が積層されていても良いが、本発明に係る樹脂組成物（Ａ）からなる層が、成形品の最外層であることが好ましい。本発明に係る樹脂組成物（Ａ）からなる層が、成形品の最外層であると、得られる成形品の高光沢化に特に効果がある。
【００５５】
これらの成形品が積層構造を有する場合は、種々公知の製造方法、具体的には、例えば、あらかじめＴ−ダイ成形またはインフレーション成形にて得られた各層上に、押出ラミネーション、押出コーティング等の公知の積層法により積層する方法や、各層を独立してシートまたはフィルムとした後、各々のシートまたはフィルムをドライラミネーションにより積層する方法、各層の各成分を多層の押出機に供して成形する共押出成形などなど従来公知の積層方法を採用することができる。
【００５６】
押出成形方法により得られる成形体の用途としては、自動車用装備品や、家具、鞄、建材、医療用、日用雑貨材料、電気器具用ハウジング用材料、チューブ及びトレーのような容器等の押出成形品や、押出シート及びフィルム等の包装材料、保護用フィルム等が挙げられるが、これらに限定されるものではない。
【実施例】
【００５７】
以下、実施例に基づいて本発明をさらに具体的に説明するが、本発明はこれらの実施例に限定されるものではない。
【００５８】
なお、実施例および比較例における物性値等は、以下の方法により測定した。
【００５９】
（１）ＭＦＲ（ｇ／１０分）
ＭＦＲは、ＪＩＳ  Ｋ６７２１に準拠して、２３０℃で２．１６ｋｇｆの荷重にて測定した。
【００６０】
（２）密度（ｋｇ／ｍ3）
密度は、ＡＳＴＭ−Ｄ１５０５に準拠して、密度勾配管法にて測定した。
【００６１】
（３）溶融張力（ｍＮ）
プロピレン系重合体（Ｉ）の溶融張力は、東洋精機社製キャピログラフ１Ｃ（（バレル径９．５５ｍｍΦ）、バレル温度２００℃、キャピラリー長（Ｌ）＝８ｍｍ、キャピラリー直径（Ｄ）＝２．０９５ｍｍ、Ｌ／Ｄ＝３．８２）を用い、ピストン速度＝１５ｍｍ／ｍｉｎ、巻き取り速度＝１５ｍｍ／ｍｉｎ、の条件にて測定を行い、得られた値の平均値を求めた。
【００６２】
（４）シンジオタクティック構造
プロピレン系重合体（Ｉ）に含まれるシンジオタクティック構造は、13Ｃ−ＮＭＲスペクトルにおける１９．５〜２０．３ｐｐｍに相当する相対ピーク面積により求めた。
【００６３】
（５）グロス（％）
ＪＩＳ  Ｋ７１０５に準拠し、各成形法で得られた成形体を試験片として用いて、グロスメーターを用いて室温にてグロス角度６０°で測定した。
【００６４】
（６）全ヘイズ・内部ヘイズ（％）
各成形法にて得られた成形体を試験片として用いて、ベンジルアルコール中で日本電色工業（株）製のデジタル濁度計（ＮＤＨ−２０Ｄ）にて測定した。
【００６５】
（７）平均表面粗さ（ｎｍ）
各成形法にて得られた成形体の表面に、前処理としてＰｔコーティングした後、表面形状測定装置（ＷＹＫＯ）（ＢｒｕｋｅｒＡＸＳ製  ＮＴ１１００）を用い、測定範囲２４５．３μｍ×１８６．５μｍにおける平均表面粗さ（Ｒａ）を求めた。
【００６６】
（８）半結晶化時間（ｓｅｃ）
等温結晶化測定により求められる半結晶化時間（ｔ1/2）は等温結晶化過程でのＤＳＣ熱量曲線とベースラインとの間の面積を全熱量とした場合、５０％熱量に到達した時間である〔新高分子実験講座８ 高分子の物性（共立出版株式会社）参照〕。
【００６７】
半結晶化時間（ｔ1/2）測定は次のようにして行われる。各成形法にて得られた成形体を試験片とし、試料５ｍｇ程度を専用アルミパンに詰め、示差走査熱量測定装置（パーキンエルマー社製ＤＳＣ７）を用い、３０℃から２００℃までを３２０℃／ｍｉｎで昇温し、２００℃で５分間保持したのち、該温度（２００℃）から各等温結晶化温度までを３２０℃／ｍｉｎで降温し、その等温結晶化温度に保持して得られたＤＳＣ曲線から得たものである。ここで半結晶化時間（ｔ1/2）は等温結晶化過程開始時間（２００℃から等温結晶化温度に到達した時刻）ｔ＝０として求めた。
【００６８】
なお、本発明の成形体に用いたプロピレン系重合体（Ｉ）の物性は表１に示す。
【００６９】
【表１】
2015178572.tif 000002
＜射出成形＞
プロピレン系重合体（Ｉ）を含む樹脂組成物を表２のとおり配合し、東芝機械株式会社製射出成形機ＩＳ−５５にて、シリンダー温度（ＨＮ／Ｈ１／Ｈ２／Ｈ３＝２２０／２２０／２２０／２２０℃）、射出圧力２８〜３５％、射出速度２０％、スクリュー回転数６０ｒｐｍ、金型温度５０℃、冷却時間２０〜５０秒にて、厚み２ｍｍの射出角板を作製した。
【００７０】
＜ブロー成形＞
プロピレン系重合体（Ｉ）を含む樹脂組成物を表３のとおり配合し、３０ｍｍφダイレクトブロー成形機を用いて、２００℃で樹脂組成物を溶融し、クロスヘッドダイにより筒状の溶融パリソンを成形後、水楯環回路により２５℃に温度調整したブロー金型で挟み、圧縮空気にて金型に延伸密着させて冷却固化し、ボトルを成形した。ボトル重量：１０ｇ、内容量５０ｍｌ、胴回り平均肉厚：０．５ｍｍの単層円筒ボトルを作製した。
【００７１】
［実施例１］
プロピレン系重合体（Ｉ）として、ノティオTM−ＳＮ−０２８５（三井化学（株）製、商品名）を、オレフィン系重合体（ＩＩ）としてプロピレン単独重合体を含むブロック共重合体〔アイソタクティックポリプロピレン：プライムポリプロTMＪ７１５Ｍ（プライムポリマー（株）製、商品名）〕を表２に記載の比率にて配合して樹脂組成物とした後、射出成形により試験片を作製した。得られた平板の評価結果を表２に示す。高グロスで、表面凹凸の小さい平板を得た。溶融張力が大きく、結晶化速度も遅くなったことにより金型への密着性が良くなったためと考えられる。
【００７２】
［実施例２］
射出成形品の配合比を表２に記載の比率にしたこと以外は、実施例１と同様に射出試験片を作製した。得られた平板の評価結果を表２に示す。高グロスで、表面凹凸の小さい平板を得た。溶融張力が大きく、結晶化速度も遅くなったことにより金型への密着性が良くなったためと考えられる。
【００７３】
［実施例３］
プロピレン系重合体（Ｉ）として、ノティオTM−ＳＮ−０２８５（三井化学（株）製、商品名）を、オレフィン系重合体（ＩＩ）としてプロピレン単独重合体〔アイソタクティックポリプロピレン：プライムポリプロTMＢ２０５（プライムポリマー（株）製、商品名）〕を表３に記載の比率にて配合して樹脂組成物とした後、ダイレクトブロー成形によりボトルを作製した。得られたボトルの評価結果を表３に示す。高グロスで、表面凹凸が小さく、偏肉のない透明性に優れたボトルを得た。結晶化速度が遅くなったことにより金型への密着性が良くなったためと考えられる。
【００７４】
［実施例４］
ボトルの配合比を表３に記載の比率にしたこと以外は、実施例３と同様にダイレクトブローボトルを作製した。得られたボトルの評価結果を表３に示す。高グロスで、表面凹凸が小さく、偏肉のない透明性に優れたボトルを得た。結晶化速度が遅くなったことにより金型への密着性が良くなったためと考えられる。
【００７５】
［比較例１］
プロピレン系重合体（Ｉ）を配合せず、オレフィン系重合体（ＩＩ）としてプロピレン単独重合体〔アイソタクティックポリプロピレン：プライムポリプロTMＪ７１５Ｍ（プライムポリマー（株）製、商品名）〕を単独で用いたこと以外は、実施例１と同様に行い射出成形を行ったが、グロス値が低く、表面凹凸が大きい試験片を得た。結晶化速度が速く、金型への密着性が劣っていたためと考えられる。結果を表２に示す。
【００７６】
［比較例２］
プロピレン系重合体（Ｉ）を配合せず、オレフィン系重合体（ＩＩ）としてプロピレン単独重合体〔アイソタクティックポリプロピレン：プライムポリプロTMＢ２０５（プライムポリマー（株）製、商品名）〕を単独で用いたこと以外は、実施例１と同様に行いダイレクトブロー成形を行ったが、グロス値が低く、表面凹凸が大きく、透明性に劣るボトルを得た。結晶化速度が速く、金型への密着性が劣っていたためと考えられる。結果を表３に示す。
【００７７】
【表２】
2015178572.tif 000003
【００７８】
【表３】
2015178572.tif 000004
【産業上の利用可能性】
【００７９】
本発明の樹脂組成物を成形して得られる成形体の表面光沢度が高く、且つ表面が平滑で、耐摩耗性・耐傷つき性、耐薬品性に優れる軽量な高光沢成形体を提供できる。